НАПОЛНЕННЫЕ ДИОКСИДОМ КРЕМНИЯ ЭЛАСТОМЕРНЫЕ СМЕСИ

1. Способ получени  наполненного галогенированного бутильного эластомера, включающий:
смешение
(а) по меньшей мере, одного галогенированного бутильного эластомера,
(б) по меньшей мере, одного минерального наполнител , и
(в) по меньшей мере, одного олигомерного полиола или смеси олигомерного полиола и вспомогательного вещества, которое содержит, по меньшей мере, одну гидроксильную группу и, по меньшей мере, одну функциональную группу, содержащую аминную основную группу, и вулканизацию полученной наполненной смеси галогенированного бутильного эластомера.
2. Способ по п.1, в котором олигомерный полиол выбирают из полиоксипропиленовых производных триметилопропана или полиоксипропиленовых производных этилендиамина.
2
2
3. Способ по п.1, в котором олигомерный полиол выбирают из производных полиэтиленоксида (ПЭО), полиэтиленгликол  (ПЭГ), полиэтиленгликол  с концевой аминной группой (ПЭГ-NH), полипропиленоксида (ППО), так называемых плюроников (сополимеров ПЭО и ППО), полипропиленгликол  (ППГ), бис-(2-аминопропиловый эфир)-поли-пропиленгликол  (ППГ-NH), поли(N-изопропилакриламид)а (полиНИПА) и их сополимеров или смесей.
4. Способ по п.1, в котором в качестве минерального наполнител  используют диоксид кремни , силикат, глину, гипс, оксид алюмини , диоксид титана, тальк или их смеси.
5. Способ по п.1, в котором в качестве галогенированных бутильного эластомера используют бромированный бутильный эластомер.
6. Способ по п.1, в котором в качестве вспомогательного вещества используют моноэтаноламин или N,N-диметиламиновый спирт.
7. Способ по п.1, в котором количество наполнител  составл ет от 20 до 250 мас.ч. на 100 мас.ч. эластомера.
8. Способ по п.1, в котором количество олигомерного полиола составл ет от 0,1 до 4 частей на 100 частей эластомера.
9. Способ по п.1, в котором количество вспомогательного вещества, используемого в сочетании с олигомерным полиолом, составл ет от 0,5 до 10 частей на 100 частей эластомера.
10. Способ по п.1, в котором осуществл ют дополнительно смешение (г) дополнительного эластомера до завершени  вулканизации.
11. Композици  галогенированного бутильного эластомера с наполнителем, содержаща , по меньшей мере, один галогенированный бутильный эластомер, по меньшей мере, один минеральный наполнитель и, по меньшей мере, один олигомерный полиол или смесь олигомерного и полиола и вспомогательного вещества, которое содержит, по меньшей мере, одну гидроксильную группу и, по меньшей мере, одну функциональную группу, содержащую аминную основную группу.
12. Композици  по п.11, в которой олигомерный полиол выбран из полиоксипропиленовых производных триметилопропана или полиоксипропиленовых производных этилендиамина
2
2
13. Композици  по п.11, в которой олигомерный полиол выбран из производных полиэтиленоксида (ПЭО), полиэтиленгликол  (ПЭГ), полиэтиленгликол  с концевой аминной группой (ПЭГ-NH), полипропиленоксида (ППО), так называемых плюроников (сополимеров ПЭО и ППО), полипропиленгликол  (ППГ), бис-(2-аминопропиловый эфир) полипропиленгликол  (ППГ-NH), поли-(N-изопропилакриламид)а (полиNIPA) и их сополимеров или смесей.
14. Композици  по п.11, котора  в качестве минерального наполнител  содержит диоксид кремни , силикат, глину, гипс, оксид алюмини , диоксид титана, тальк или их смеси.
15. Композици  по п.11, котора  в качестве галогенированного бутильного эластомера содержит бромированный бутильный эластомер.
16. Композици  по п.11, котора  в качестве вспомогательного вещества содержит моноэтаноламин или N,N-диметиламиновый спирт
17. Композици  по п.11, в которой количество наполнител  составл ет от 20 до 250 мас.ч. на 100 мас.ч. эластомера.
18. Композици  по п.11, в которой количество олигомерного полиола составл ет от 0,1 до 4 частей на 100 частей эластомера.
19. Композици  по п.11, в которой количество вспомогательного вещества, используемого в сочетании с олигомерным полиолом, составл ет от 0,5 до 10 частей на 100 частей эластомера.
20. Композици  наполненного вулканизованного галогенированного бутильного эластомера, содержаща , по меньшей мере, один галогенированный бутильный эластомер, по меньшей мере, один минеральный наполнитель и, по меньшей мере, один олигомерный полиол или смесь олигомерного и полиола и вспомогательного вещества, которое содержит, по меньшей мере, одну гидроксильную группу и, по меньшей мере, одну функциональную группу, содержащую аминную основную группу.
21. Композици  по 20, причем наполненный отвержденный гаогенированный бутильный эластомер представл ет собой шинный протектор.